【手続補正書】
【提出日】平成29年2月21日(2017.2.21)
【手続補正１】
【補正対象書類名】特許請求の範囲
【補正対象項目名】全文
【補正方法】変更
【補正の内容】
【特許請求の範囲】
【請求項１】
防弾装甲品に有用な複合材であって、芳香族ポリアミドまたは芳香族コポリアミド繊維の布帛と、前記布帛に部分的に含浸する前記布帛の外側面上のコーティングとを含み、前記コーティングが、
（ｉ）前記コーティングの４０〜７０質量パーセントを構成する粘弾性樹脂、
（ｉｉ）前記コーティングの０〜４０質量パーセントを構成する水溶性フルオロポリマー、および
（ｉｉｉ）前記コーティングの１０〜２０質量パーセントを構成するブロックイソシアネート、
をさらに含む複合材。
【請求項２】
防弾装甲品に有用な複合材であって、
（ａ）７０．０〜９０．０質量パーセントの、連続フィラメントを含む芳香族ポリアミド糸条または芳香族コポリアミド糸条を含み、前記糸条が、互いに平行に配置される第一一方向性層と、連続フィラメントを含む芳香族ポリアミド糸条または芳香族コポリアミド糸条を含み、前記糸条が、互いに平行に配置される第二一方向性層とであって、前記第一層の前記糸条が、前記第二層の前記糸条の向きとは異なる方向の向きを有し、前記糸条が、１０〜６５グラム／ｄｔｅｘの糸強力および３．０〜５．０パーセントの切断時伸びを有する、第一一方向性層と第二一方向性層、
（ｂ）前記第一層および前記第二層を一緒に結合する少なくとも１本の結合糸条であって、前記結合糸条が、前記第一層および前記第二層の平面に対して横切る結合糸条、
（ｃ）３．０〜１２．０質量パーセントの、熱硬化性または熱可塑性の結合樹脂であって、前記第一一方向性層と前記第二一方向性層との間に位置決めされ、前記第一複数本数の糸条および前記第二複数本数の糸条の内側面の少なくとも一部を被覆し、前記２枚の層間の界面領域における前記第一複数本数の糸条および前記第二複数本数の糸条中の前記フィラメント間のいくらかの空間を埋める、熱硬化性または熱可塑性の結合樹脂、及び
（ｄ）６．０〜１０．０質量パーセントの、前記第一複数本数の糸条および前記第二複数本数の糸条の少なくとも一部の外側面上のコーティングであって、前記第一複数本数および前記第二複数本数の糸条中の前記フィラメント間のいくらかの空間を埋める、コーティング、
を含み、
（ｉ）（ａ）、（ｃ）および（ｄ）の前記質量百分率が、前記複合材の総質量に対して表され、
（ｉｉ）前記第一層または前記第二層の最大厚さと、前記第一層または前記第二層中の前記フィラメントの等価直径との比が、それぞれ少なくとも１３であり、
（ｉｉｉ）前記コーティングが、
・前記コーティングの４０〜７０質量パーセントを構成する粘弾性樹脂、
・前記コーティングの０〜４０質量パーセントを構成する水溶性フルオロポリマー、および
・前記コーティングの１０〜２０質量パーセントを構成するブロックイソシアネート、
を含む、複合材。
【請求項３】
防弾装甲品に有用な複合材であって、
（ａ）７０．０〜９０．０質量パーセントの、連続フィラメントを含む芳香族ポリアミド糸条または芳香族コポリアミド糸条を含み、前記糸条が、互いに平行に配置される第一一方向性層と、連続フィラメントを含む芳香族ポリアミド糸条または芳香族コポリアミド糸条を含み、糸条が、互いに平行に配置される第二一方向性層とであって、前記第一層の前記糸条が、前記第二層の前記糸条の向きとは異なる方向の向きを有し、前記糸条が、１０〜６５グラム／ｄｔｅｘの糸強力および３．０〜５．０パーセントの切断時伸びを有する、第一一方向性層と第二一方向性層、
（ｂ）前記第一層および前記第二層を一緒に結合する少なくとも１本の結合糸条であって、前記結合糸条が、前記第一層および前記第二層の平面に対して横切る結合糸条、
（ｃ）３．０〜１２．０質量パーセントの、熱硬化性または熱可塑性の結合樹脂であって、前記第一一方向性層と前記第二一方向性層との間に位置決めされ、前記第一複数本数の糸条および前記第二複数本数の糸条の内側面の少なくとも一部を被覆し、前記２枚の層間の界面領域における前記第一複数本数の糸条および前記第二複数本数の糸条中の前記フィラメント間のいくらかの空間を埋める、熱硬化性または熱可塑性の結合樹脂、及び、
（ｄ）６．０〜１０．０質量パーセントの、前記第一複数本数の糸条および前記第二複数本数の糸条の少なくとも一部の外側面上のコーティングであって、前記第一複数本数および前記第二複数本数の糸条中の前記フィラメント間のいくらかの空間を埋める、コーティング、
を含み、
（ｉ）（ａ）、（ｃ）および（ｄ）の前記質量百分率が、前記複合材の総質量に対して表され、
（ｉｉ）前記第一層または前記第二層の最大厚さと、前記第一層または前記第二層中の前記フィラメントの等価直径との比が、それぞれ少なくとも１３であり、
（ｉｉｉ）前記コーティングが、
・前記コーティングの４０〜７０質量パーセントを構成する粘弾性樹脂、
・前記コーティングの０〜４０質量パーセントを構成する水溶性フルオロポリマー、
・前記コーティングの１０〜２０質量パーセントを構成するブロックイソシアネート、および
・前記コーティングの０〜８質量パーセントを構成するフッ素無含有の疎水性樹脂、
を含む、複合材。
【請求項４】
防弾装甲品に有用な複合材であって、
（ａ）７０．０〜９０．０質量パーセントの、連続フィラメントを含む芳香族ポリアミド糸条または芳香族コポリアミド糸条を含み、前記糸条が、互いに平行に配置される第一一方向性層と、連続フィラメントを含む芳香族ポリアミド糸条または芳香族コポリアミド糸条を含み、前記糸条が、互いに平行に配置される第二一方向性層とであって、前記第一層の前記糸条が、前記第二層の前記糸条の向きとは異なる方向の向きを有し、糸条が、１０〜６５グラム／ｄｔｅｘの糸強力および３．０〜５．０パーセントの切断時伸びを有する、第一一方向性層と第二一方向性層、
（ｂ）前記第一層および前記第二層を一緒に結合する少なくとも１本の結合糸条であって、前記結合糸条が、前記第一層および前記第二層の平面に対して横切る結合糸条、
（ｃ）３．０〜１２．０質量パーセントの、熱硬化性または熱可塑性の結合樹脂であって、前記第一一方向性層と前記第二一方向性層との間に位置決めされ、前記第一複数本数の糸条および前記第二複数本数の糸条の内側面の少なくとも一部を被覆し、前記２枚の層間の界面領域における前記第一複数本数の糸条および前記第二複数本数の糸条中の前記フィラメント間のいくらかの空間を埋める、熱硬化性または熱可塑性の結合樹脂、及び、
（ｄ）６．０〜１０．０質量パーセントの、前記第一複数本数の糸条および前記第二複数本数の糸条の少なくとも一部の外側面上のコーティングであって、前記第一複数本数および前記第二複数本数の糸条中の前記フィラメント間のいくらかの空間を埋める、コーティング、
を含み、
（ｉ）（ａ）、（ｃ）および（ｄ）の前記質量百分率が、前記複合材の総質量に対して表され、
（ｉｉ）前記第一層または前記第二層の最大厚さと、前記第一層または前記第二層中の前記フィラメントの等価直径との比が、それぞれ少なくとも１３であり、
（ｉｉｉ）前記コーティングが、
・前記コーティングの４０〜７０質量パーセントを構成する粘弾性樹脂、
・前記コーティングの０〜４０質量パーセントを構成する水溶性フルオロポリマー、
・前記コーティングの１０〜２０質量パーセントを構成するブロックイソシアネート、および
・前記コーティングの２質量パーセント未満を構成するポリグリコールエーテルスルフェート、
を含む、複合材。
【請求項５】
防弾装甲品に有用な複合材であって、
（ａ）７０．０〜９０．０質量パーセントの、連続フィラメントを含む芳香族ポリアミド糸条または芳香族コポリアミド糸条を含み、糸条が、互いに平行に配置される第一一方向性層と、連続フィラメントを含む芳香族ポリアミド糸条または芳香族コポリアミド糸条を含み、前記糸条が、互いに平行に配置される第二一方向性層とであって、前記第一層の前記糸条が、前記第二層の前記糸条の向きとは異なる方向の向きを有し、前記糸条が、１０〜６５グラム／ｄｔｅｘの糸強力および３．０〜５．０パーセントの切断時伸びを有する、第一一方向性層と第二一方向性層、
（ｂ）３．０〜１２．０質量パーセントの、熱硬化性または熱可塑性の結合樹脂であって、前記第一一方向性層と前記第二一方向性層との間に位置決めされ、前記第一複数本数の糸条および前記第二複数本数の糸条の内側面の少なくとも一部を被覆し、前記２枚の層間の界面領域における前記第一複数本数の糸条および前記第二複数本数の糸条中の前記フィラメント間のいくらかの空間を埋める、熱硬化性または熱可塑性の結合樹脂、及び、
（ｃ）６．０〜１０．０質量パーセントの、前記第一複数本数の糸条および前記第二複数本数の糸条の少なくとも一部の外側面上のコーティングであって、前記第一複数本数および前記第二複数本数の糸条中の前記フィラメント間のいくらかの空間を埋める、コーティング、
を含み、
（ｉ）（ａ）、（ｂ）および（ｃ）の前記質量百分率が、前記複合材の総質量に対して表され、
（ｉｉ）前記第一層または前記第二層の最大厚さと、前記第一層または前記第二層中の前記フィラメントの等価直径との比が、それぞれ少なくとも１３であり、
（ｉｉｉ）前記コーティングが、
・前記コーティングの４０〜７０質量パーセントを構成する粘弾性樹脂、
・前記コーティングの０〜４０質量パーセントを構成する水溶性フルオロポリマー、および
・前記コーティングの１０〜２０質量パーセントを構成するブロックイソシアネート、
を含む、複合材。
【請求項６】
請求項１から５のいずれか１項に記載の複数の複合材を含む防弾装甲品。
【請求項７】
軟質身体装甲における構成要素としての請求項６に記載の防弾装甲品の使用。
【手続補正２】
【補正対象書類名】明細書
【補正対象項目名】００６０
【補正方法】変更
【補正の内容】
【００６０】
実施例１〜３の結果は、湿潤状態での強度Ｖ50保持率が乾燥状態での強度の８０パーセント未満である比較例Ａと比較すると、乾燥状態での強度の少なくとも９６パーセントの湿潤状態での強度Ｖ50保持率を示す。背面変形の全ての結果は、許容され得た。実施例１〜３はまた、吸水率が４０質量パーセントを超えた比較例Ａと比較して、複合材の１０質量パーセント未満の吸水率を有した。
本発明のまた別の態様は、以下のとおりであってもよい。
〔１〕防弾装甲品に有用な複合材であって、芳香族ポリアミドまたは芳香族コポリアミド繊維の布帛と、前記布帛に部分的に含浸する前記布帛の外側面上のコーティングとを含み、前記コーティングが、
（ｉ）前記コーティングの４０〜７０質量パーセントを構成する粘弾性樹脂、
（ｉｉ）前記コーティングの０〜４０質量パーセントを構成する水溶性フルオロポリマー、および
（ｉｉｉ）前記コーティングの１０〜２０質量パーセントを構成するブロックイソシアネート、
をさらに含む複合材。
〔２〕防弾装甲品に有用な複合材であって、
（ａ）７０．０〜９０．０質量パーセントの、連続フィラメントを含む芳香族ポリアミド糸条または芳香族コポリアミド糸条を含み、前記糸条が、互いに平行に配置される第一一方向性層と、連続フィラメントを含む芳香族ポリアミド糸条または芳香族コポリアミド糸条を含み、前記糸条が、互いに平行に配置される第二一方向性層とであって、前記第一層の前記糸条が、前記第二層の前記糸条の向きとは異なる方向の向きを有し、前記糸条が、１０〜６５グラム／ｄｔｅｘの糸強力および３．０〜５．０パーセントの切断時伸びを有する、第一一方向性層と第二一方向性層、
（ｂ）前記第一層および前記第二層を一緒に結合する少なくとも１本の結合糸条であって、前記結合糸条が、前記第一層および前記第二層の平面に対して横切る結合糸条、
（ｃ）３．０〜１２．０質量パーセントの、熱硬化性または熱可塑性の結合樹脂であって、前記第一一方向性層と前記第二一方向性層との間に位置決めされ、前記第一複数本数の糸条および前記第二複数本数の糸条の内側面の少なくとも一部を被覆し、前記２枚の層間の界面領域における前記第一複数本数の糸条および前記第二複数本数の糸条中の前記フィラメント間のいくらかの空間を埋める、熱硬化性または熱可塑性の結合樹脂、及び
（ｄ）６．０〜１０．０質量パーセントの、前記第一複数本数の糸条および前記第二複数本数の糸条の少なくとも一部の外側面上のコーティングであって、前記第一複数本数および前記第二複数本数の糸条中の前記フィラメント間のいくらかの空間を埋める、コーティング、
を含み、
（ｉ）（ａ）、（ｃ）および（ｄ）の前記質量百分率が、前記複合材の総質量に対して表され、
（ｉｉ）前記第一層または前記第二層の最大厚さと、前記第一層または前記第二層中の前記フィラメントの等価直径との比が、それぞれ少なくとも１３であり、
（ｉｉｉ）前記コーティングが、
・前記コーティングの４０〜７０質量パーセントを構成する粘弾性樹脂、
・前記コーティングの０〜４０質量パーセントを構成する水溶性フルオロポリマー、および
・前記コーティングの１０〜２０質量パーセントを構成するブロックイソシアネート、
を含む、複合材。
〔３〕前記糸条が、２０〜４０グラム／ｄｔｅｘの強力を有する前記〔１〕または〔２〕に記載の複合材。
〔４〕前記コーティングの前記フルオロポリマー成分が、Ｃ6の鎖長を有するパーフルオロ化された側鎖を有する前記〔１〕または〔２〕に記載の複合材。
〔５〕前記第一複数本数の糸条および前記第二複数本数の糸条の弾性係数が、１００〜３５００グラム／ｄｔｅｘである前記〔１〕または〔２〕に記載の複合材。
〔６〕前記芳香族ポリアミドが、ｐ−アラミドである前記〔１〕または〔２〕に記載の複合材。
〔７〕前記粘弾性樹脂が、ポリブテンである前記〔１〕または〔２〕に記載の複合材。
〔８〕前記少なくとも１本の結合糸条が、複数本のフィラメントを含み、前記フィラメントが、ポリエステルフィラメント、ポリエチレンフィラメント、ポリアミドフィラメント、アラミドフィラメント、ポリアレーンアゾールフィラメント、ポリピリダゾールフィラメント、ポリベンゾアゾールフィラメント、またはこれらの混合物である前記〔２〕に記載の複合材。
〔９〕前記結合樹脂が、ポリウレタンである前記〔２〕に記載の複合材。
〔１０〕前記結合樹脂が、前記複合材の７．０〜９．０質量パーセントを構成する前記〔２〕に記載の複合材。
〔１１〕防弾装甲品に有用な複合材であって、
（ａ）７０．０〜９０．０質量パーセントの、連続フィラメントを含む芳香族ポリアミド糸条または芳香族コポリアミド糸条を含み、前記糸条が、互いに平行に配置される第一一方向性層と、連続フィラメントを含む芳香族ポリアミド糸条または芳香族コポリアミド糸条を含み、糸条が、互いに平行に配置される第二一方向性層とであって、前記第一層の前記糸条が、前記第二層の前記糸条の向きとは異なる方向の向きを有し、前記糸条が、１０〜６５グラム／ｄｔｅｘの糸強力および３．０〜５．０パーセントの切断時伸びを有する、第一一方向性層と第二一方向性層、
（ｂ）前記第一層および前記第二層を一緒に結合する少なくとも１本の結合糸条であって、前記結合糸条が、前記第一層および前記第二層の平面に対して横切る結合糸条、
（ｃ）３．０〜１２．０質量パーセントの、熱硬化性または熱可塑性の結合樹脂であって、前記第一一方向性層と前記第二一方向性層との間に位置決めされ、前記第一複数本数の糸条および前記第二複数本数の糸条の内側面の少なくとも一部を被覆し、前記２枚の層間の界面領域における前記第一複数本数の糸条および前記第二複数本数の糸条中の前記フィラメント間のいくらかの空間を埋める、熱硬化性または熱可塑性の結合樹脂、及び、
（ｄ）６．０〜１０．０質量パーセントの、前記第一複数本数の糸条および前記第二複数本数の糸条の少なくとも一部の外側面上のコーティングであって、前記第一複数本数および前記第二複数本数の糸条中の前記フィラメント間のいくらかの空間を埋める、コーティング、
を含み、
（ｉ）（ａ）、（ｃ）および（ｄ）の前記質量百分率が、前記複合材の総質量に対して表され、
（ｉｉ）前記第一層または前記第二層の最大厚さと、前記第一層または前記第二層中の前記フィラメントの等価直径との比が、それぞれ少なくとも１３であり、
（ｉｉｉ）前記コーティングが、
・前記コーティングの４０〜７０質量パーセントを構成する粘弾性樹脂、
・前記コーティングの０〜４０質量パーセントを構成する水溶性フルオロポリマー、
・前記コーティングの１０〜２０質量パーセントを構成するブロックイソシアネート、および
・前記コーティングの０〜８質量パーセントを構成するフッ素無含有の疎水性樹脂、
を含む、複合材。
〔１２〕防弾装甲品に有用な複合材であって、
（ａ）７０．０〜９０．０質量パーセントの、連続フィラメントを含む芳香族ポリアミド糸条または芳香族コポリアミド糸条を含み、前記糸条が、互いに平行に配置される第一一方向性層と、連続フィラメントを含む芳香族ポリアミド糸条または芳香族コポリアミド糸条を含み、前記糸条が、互いに平行に配置される第二一方向性層とであって、前記第一層の前記糸条が、前記第二層の前記糸条の向きとは異なる方向の向きを有し、糸条が、１０〜６５グラム／ｄｔｅｘの糸強力および３．０〜５．０パーセントの切断時伸びを有する、第一一方向性層と第二一方向性層、
（ｂ）前記第一層および前記第二層を一緒に結合する少なくとも１本の結合糸条であって、前記結合糸条が、前記第一層および前記第二層の平面に対して横切る結合糸条、
（ｃ）３．０〜１２．０質量パーセントの、熱硬化性または熱可塑性の結合樹脂であって、前記第一一方向性層と前記第二一方向性層との間に位置決めされ、前記第一複数本数の糸条および前記第二複数本数の糸条の内側面の少なくとも一部を被覆し、前記２枚の層間の界面領域における前記第一複数本数の糸条および前記第二複数本数の糸条中の前記フィラメント間のいくらかの空間を埋める、熱硬化性または熱可塑性の結合樹脂、及び、
（ｄ）６．０〜１０．０質量パーセントの、前記第一複数本数の糸条および前記第二複数本数の糸条の少なくとも一部の外側面上のコーティングであって、前記第一複数本数および前記第二複数本数の糸条中の前記フィラメント間のいくらかの空間を埋める、コーティング、
を含み、
（ｉ）（ａ）、（ｃ）および（ｄ）の前記質量百分率が、前記複合材の総質量に対して表され、
（ｉｉ）前記第一層または前記第二層の最大厚さと、前記第一層または前記第二層中の前記フィラメントの等価直径との比が、それぞれ少なくとも１３であり、
（ｉｉｉ）前記コーティングが、
・前記コーティングの４０〜７０質量パーセントを構成する粘弾性樹脂、
・前記コーティングの０〜４０質量パーセントを構成する水溶性フルオロポリマー、
・前記コーティングの１０〜２０質量パーセントを構成するブロックイソシアネート、および
・前記コーティングの２質量パーセント未満を構成するポリグリコールエーテルスルフェート、
を含む、複合材。
〔１３〕防弾装甲品に有用な複合材であって、
（ａ）７０．０〜９０．０質量パーセントの、連続フィラメントを含む芳香族ポリアミド糸条または芳香族コポリアミド糸条を含み、糸条が、互いに平行に配置される第一一方向性層と、連続フィラメントを含む芳香族ポリアミド糸条または芳香族コポリアミド糸条を含み、前記糸条が、互いに平行に配置される第二一方向性層とであって、前記第一層の前記糸条が、前記第二層の前記糸条の向きとは異なる方向の向きを有し、前記糸条が、１０〜６５グラム／ｄｔｅｘの糸強力および３．０〜５．０パーセントの切断時伸びを有する、第一一方向性層と第二一方向性層、
（ｂ）３．０〜１２．０質量パーセントの、熱硬化性または熱可塑性の結合樹脂であって、前記第一一方向性層と前記第二一方向性層との間に位置決めされ、前記第一複数本数の糸条および前記第二複数本数の糸条の内側面の少なくとも一部を被覆し、前記２枚の層間の界面領域における前記第一複数本数の糸条および前記第二複数本数の糸条中の前記フィラメント間のいくらかの空間を埋める、熱硬化性または熱可塑性の結合樹脂、及び、
（ｃ）６．０〜１０．０質量パーセントの、前記第一複数本数の糸条および前記第二複数本数の糸条の少なくとも一部の外側面上のコーティングであって、前記第一複数本数および前記第二複数本数の糸条中の前記フィラメント間のいくらかの空間を埋める、コーティング、
を含み、
（ｉ）（ａ）、（ｂ）および（ｃ）の前記質量百分率が、前記複合材の総質量に対して表され、
（ｉｉ）前記第一層または前記第二層の最大厚さと、前記第一層または前記第二層中の前記フィラメントの等価直径との比が、それぞれ少なくとも１３であり、
（ｉｉｉ）前記コーティングが、
・前記コーティングの４０〜７０質量パーセントを構成する粘弾性樹脂、
・前記コーティングの０〜４０質量パーセントを構成する水溶性フルオロポリマー、および
・前記コーティングの１０〜２０質量パーセントを構成するブロックイソシアネート、
を含む、複合材。
〔１４〕前記〔１〕、〔２〕、〔１１〕、〔１２〕または〔１３〕のいずれか１項に記載の複数の複合材を含む防弾装甲品。
〔１５〕軟質身体装甲における構成要素としての前記〔１４〕に記載の物品の使用。